(57)【要約】      （修正有）【課題】電子式カラーレーザープリンターにて出力されたトナー画像を、あるいはインクジェットプリンターにて出力されたインクジェットインキ画像を、あるいは一般印刷された印刷画像を、専用ラミネーター機械を使わず、素手で容易にラミネートができて、画像を隠蔽保護し、画像の光沢度を可変できる印刷媒体の提供。【解決手段】支持体５と、繰り返し貼り付け・剥離する機能及び抱き込んだ空気の気泡を内部に吸収拡散する機能を両有するミクロ吸盤４と、一方の面は剥離可能に、他の面は出力・印刷可能に処理された透明な離型物２と、をこの順に具備したミクロ吸盤ラベル１０であって、他の面１３に鏡画像を出力・印刷した後、透明な離型物２を手剥がして表裏反転して、ミクロ吸盤４に貼り合わせることで、トナー画像・インクジェットインキ画像・印刷画像を隠蔽保護し、外部から光沢度可変な正画像として視認できるミクロ吸盤ラベル１０。【選択図】図１
2009276731.tif 000002
【特許請求の範囲】
【請求項１】
支持体５と、繰り返し貼り付け・剥離する機能及び抱き込んだ空気の気泡を内部に吸収拡散する機能を有するミクロ吸盤４と、一方の面３−１は剥離処理された剥離層３、他の面１３は出力可能にあるいは印刷可能に処理された透明な離型物２と、をこの順に具備したミクロ吸盤ラベル１０であって、透明な離型物２の他の面１３に鏡画像を出力あるいは印刷した後、透明な離型物２をミクロ吸盤４から剥がし表裏反転して、ミクロ吸盤４の表面に貼り合わせてトナー画像６・インクジェットインキ画像・印刷画像を隠蔽保護し、外部から光沢度可変な正画像として視認できるミクロ吸盤ラベル１０。
【請求項２】
ポリエステルフイルム支持体５と、繰り返し貼り付け・剥離する機能、及び抱き込んだ気泡を内部に吸収拡散する機能を有するミクロ吸盤４と、一方の面３−１にはシリコーン樹脂にて剥離処理された剥離層３、他の面１３にはトナー易接着処理が施された透明なポリエステルフイルム離型物２と、をこの順に具備したカラーレーザープリンター出力用ミクロ吸盤ラベル１０であって、その透明なポリエステルフイルム離型物２の他の面１３に鏡画像を出力した後、透明な離型物２をミクロ吸盤４から剥がし表裏反転して、ミクロ吸盤４の表面に貼り合わせてトナー画像６を保護し、外部から光沢度可変な正画像として視認できるミクロ吸盤ラベル１０。
【請求項３】
透明なポリエステルフイルム支持体５と、繰り返し貼り付け・剥離する機能、及び抱き込んだ気泡を内部に吸収拡散する機能を有する半透明なミクロ吸盤４と、一方の面３−１にはシリコーン樹脂にて剥離処理された剥離層３、他の面１３にはトナー易接着処理が施された透明なポリエステルフイルム離型物２と、をこの順に具備したカラーレーザープリンター出力用ミクロ吸盤ラベル１０であって、その透明なポリエステルフイルム離型物２の他の面１３に鏡画像を出力した後、透明な離型物２をミクロ吸盤４から剥がし表裏反転して、ミクロ吸盤４の表面に貼り合わせてトナー画像６を保護し、外部から正画像として視認できる電飾用のミクロ吸盤ラベル１０。
【請求項４】
ポリエステルフイルム支持体５と、繰り返し貼り付け・剥離する機能、及び抱き込んだ気泡を内部に吸収拡散する機能を有するミクロ吸盤４と、一方の面３−１にはホワイトボード筆記用剥離処理された剥離層３、他の面１３にはトナー易接着処理が施された透明なポリエステルフイルム離型物２と、をこの順に具備した請求項２記載のカラーレーザープリンター出力用のミクロ吸盤ラベル１０。
【請求項５】
トナー受理層１に対するトナー画像の接着力（Ｐ１）、ミクロ吸盤４に対するトナー画像の接着力（Ｐ２）、ミクロ吸盤に対する剥離層３の接着力（Ｐ３）において、Ｐ１＞Ｐ２＞Ｐ３の関係を満たす、請求項２、請求項３、請求項４記載のカラーレーザープリンター用ミクロ吸盤ラベル１０。
【請求項６】
一方の面３−１には剥離処理された剥離層３、他の面１３にはインクジェット受理層１が施された透明な離型物２と、をこの順に具備した請求項１記載のインクジェットプリンター出力用ミクロ吸盤ラベル１０。
【請求項７】
トナー画像６・インクジェットインキ画像・印刷画像の光沢度を離型物２、あるいは剥離層３の光沢度に可変できる請求項１、請求項２、請求項３、請求項４、請求項６記載のミクロ吸盤ラベル１０。
【請求項８】
ミクロ吸盤の発泡倍率は１．５倍以上、５．０倍以下からなる請求項１、請求項２、請求項３、請求項４、請求項６記載のミクロ吸盤ラベル１０。
【請求項９】
透明な離型物２には紫外線カット処理が施された請求項１、請求項２、請求項３、請求項４、請求項６記載のミクロ吸盤ラベル１０。
【発明の詳細な説明】
【技術分野】
【０００１】本発明は、電子写真方式カラーレーザープリンター（以降カラーレーザープリンターと記す）で出力されたトナー画像、インクジェットプリンターで出力されたインクジェットインキ画像、あるいは各種の印刷法にて印刷された印刷画像、を保護するミクロ吸盤ラベルに関する。
【背景技術】
【０００２】カラーレーザープリンターで出力される印刷媒体としては紙、及び樹脂フイルムがある。樹脂フイルムとしてはポリエステルフイルムが代表的であるが、電子写真方式によるカラーレーザープリンターで透明なポリエステルフイルムに画像を出力するとその表面光沢度は５〜４０％と低く画像に豪華性が出せない難点が指摘されている。また出力されたトナー画像は傷つき易く耐傷性に劣り、また太陽光線にて退色しやすく、ポリエステルフイルムにはトナー画像の密着性が悪くトナー画像にヒビ割れが生じ、ポリエステルフイルム面からトナー画像が脱落してしまうという諸欠点がある。
これらの諸欠点つまり光沢性、防汚性、耐水性、耐ヒビ割れ性、耐傷性、退色性、を向上させる画像の保護技術は、インクジェットプリンターで出力されたインクジェットインキ画像、あるいは各種の印刷法にて印刷された印刷画像の保護においても重要である。【０００３】上記の問題点を解決するために一般に取られているひとつの方法は、一般印刷画像、あるいはカラーレーザープリンターで樹脂フイルム（ポリエステルフイルム）等に出力されたトナー画像、あるいはインクジェットプリンターで樹脂フイルム、紙等に出力されたインクジェットインキ画像を厚さ２０〜５０μの透明粘着フイルムを使って、気泡の混入の無い様に印刷画像あるいはトナー画像の上からラミネートして、画像を保護する方法である。もうひとつは熱溶融する透明感熱接着フイルムにて気泡の混入の無い様に加熱ラミネーターで被覆する方法である。後者の代表がパウチ加工と呼称され、例えば、カラーレーザープリンターで出力された樹脂フイルム（ポリエステルフイルム）あるいは紙上のトナー画像を、透明な感熱接着剤を塗布した２枚の透明なポリエステルフイルムでサンドイッチ状に挟み込み、１６０℃程度の二本の熱ローラーを通して熱接着させてトナー画像を保護する方法である。
前者の透明粘着フイルムの張り合わせ、専用貼り合わせ機械（以降ラミネーターと表記）を使わず、素手で貼り合わせると、図６のように抱き込んだ気泡が内部に滞留することが多くその除去は困難な作業となる。その場合透明粘着フイルムの上から、針で気泡を刺して空気を外部に押し出す方法が取られている。しかし、これは大変な作業であるばかりか表面に穴を開けてしまう。気泡の抱き込みも無く透明粘着フイルムを貼り合わせるにはどうしても専用ラミネーターが必要となっている。一方、後者の透明感熱接着フイルムを使用してインクジェットインキ画像・印刷画像・トナー画像を保護する方法は、パウチ加工機という加熱ラミネーターを使って気泡を押し出しながら印刷画像、あるいはトナー画像、インクジェットインキ画像を貼り合わせ出来る。しかし、いずれの方法も専用ラミネーターが必要になる。それに対して本発明はミクロ吸盤ラベルを使うことにより前記の専用ラミネーター、あるいはパウチ機を使わず、印刷画像・トナー画像・インクジェットインキ画像を気泡の抱きこみもなく、素手で簡単に透明な樹脂フイルムをラミネートして画像を保護し、かつ表面の光沢性を低光沢から高光沢まで変えられるミクロ吸盤ラベルに関する。トナー画像、印刷画像を保護する関連文献及びミクロ吸盤の応用に関する文献を以下に挙げた。
特許文献３、特許文献８はトナー画像の保護と光沢性に関するもので、いずれも液体塗布による方法を開示している。
特許文献９は家庭で手軽に製作できる印刷媒体において、本発明に類似するが、接着剤を使用して固着された印刷媒体であって、貼ってはがせるミクロ吸盤を応用した本発明とは明らかに異なる。
【特許文献１】特開２００２−６７５０４
【特許文献２】特開２００２−２５４７９３
【特許文献３】特開２００３−９８７１５
【特許文献４】特開２００３−１０７７７５
【特許文献５】特開２００３−１０７７７６
【特許文献６】特開２００３−３３０３７３
【特許文献７】特開２００３−３３０７３７
【特許文献８】特開２００４−０２０９５６
【特許文献９】特開２００４−４５５２１
【特許文献１０】特開２００４−１１７８６２
【特許文献１１】特開２００５−２３４０２１
【特許文献１２】特開２００６−２７６２８０
【特許文献１３】特開２００２−２７４００２
【特許文献１４】特開平９−１２７９０１
【特許文献１５】特開平９−２５４６４
【特許文献１６】特開平１０−２４９９８２
【発明の開示】
【発明が解決しようとする課題】
【０００４】本発明はカラーレーザー出力においてトナー画像の保護、つまり防汚性、耐水性、耐ヒビ割れ性、耐傷性、退色性、を大幅に向上させると同時に希望の表面光沢性を付与できるミクロ吸盤ラベルに関する。さらに本発明はインクジェットプリンター出力面のインクジェットインキ画像の保護、及び一般印刷の印刷画像の保護を可能にすると同時に希望の表面光沢性を付与できるミクロ吸盤ラベルに関する。
【課題を解決するための手段】
【０００５】課題を解決するための手段としては、以下の通りである。支持体と、繰り返し貼り付け・剥離する機能及び抱き込んだ空気の気泡を内部に吸収拡散する機能を有するミクロ吸盤と、一方の面は剥離処理された、他の面は出力可能な、あるいは印刷可能な透明な離型物と、をこの順に具備したミクロ吸盤ラベルにおいて、透明な離型物の他の面に鏡画像を出力あるいは印刷した後、透明な離型物をミクロ吸盤から剥がし表裏反転して、鏡画像をミクロ吸盤の表面に貼り合わせて出力画像・印刷画像を保護し外部から正画像として視認可能なミクロ吸盤ラベルに関する。つまり防汚性、耐水性、耐ヒビ割れ性、耐傷性、退色性の向上に加え希望の表面光沢性を付与できるミクロ吸盤ラベルに関する。
本発明は支持体５と、繰り返し貼り付け・剥離する機能と抱き込んだ気泡をミクロ吸盤４内部に吸収拡散する機能の両機能を有するミクロ吸盤４と、透明離型物２とをこの順に具備したミクロ吸盤ラベル１０であって、トナー画像６及びインクジェットインキ画像、印刷画像を隠蔽保護するミクロ吸盤ラベル１０に関する。つまり、透明なポリエステルフイルム離型物２の離型を行わない面、カラーレーザー用ミクロ吸盤について説明する。他の面１３にカラーレーザープリンターにてトナー画像６を鏡像で出力した後、透明なポリエステルフイルム離型物２をミクロ吸盤４から剥離して表裏反転させ、透明なポリエステルフイルム離型物２のトナー画像６（鏡画像）をミクロ吸盤４に貼合わせるとトナー画像は正像となる。図３に見る如くトナー画像６は内部に隠蔽され（図３）、トナー画像６は外部から隠蔽保護され耐水性、耐ヒビ割れ性、耐傷性、退色性、防汚性が向上する。それと同時に透明なポリエステルフイルム離型物２の他の面１３が表に出てくるのでトナー画像６の表面光沢度は、他の面１３の光沢度と同一光沢度となって見える。トナー画像６の光沢性の付与について説明すると表裏反転すると剥離層３が図３の如く外面に出てくるのであるが、剥離層３の面が平滑で高光沢であれば、表面は高光沢度のミクロ吸盤ラベル表示物となる。つまり外部より見るトナー画像６の光沢度は透明なポリエステルフイルム離型物２の剥離層の表面光沢度と同一になって見える。一方、ラミネートされない前のトナー画像の光沢度は１０％（ＪＩＳＺ８７４１にて測定）に対して剥離層３の光沢度が９０％を有する透明なポリエステル離型物２にてラミネートするとトナー画像６の光沢度は必然的に９０％になる。光沢度が５０％を有する透明なポリエステル離型物２にてラミネートするとトナー画像の光沢度は５０％になる。一般にはカラーレーザー出力面の光沢度は７５％以上が好ましく、９０％以上が良いとされている。
防汚性についてさらに説明すると、表裏反転すると剥離層３が図３の如く外面に出てくるのであるが、剥離層は物に付着しにくいシリコーン樹脂であるため、汚れが付着しにくく、たとえ付着しても簡単に拭けば取れる。本発明のミクロ吸盤ラベルをカラーレーザー出力用使うことによって専用ラミネーターを使わずに、素人が手で簡単に気泡の抱き込みも無くトナー画像を隠蔽保護して耐水性、耐ヒビ割れ性、耐傷性、退色性、防汚性を高め、かつ光沢性の高い表示物を作成できる。【０００６】ミクロ吸盤４の代わりに粘着剤を使用したカラーレーザープリンター出力用ポリエステルフイルム粘着ラベルにおいては、表裏反転させ、トナー画像６を粘着層１１に貼合わせると、粘着層１１には繰り返し貼り付け・剥離する機能、及び抱き込んだ気泡を内部に吸収拡散する機能を保有していないため透明なポリエステルフイルム離型物２と粘着層１１の間に図６の如く多数の気泡を抱き込み、その泡が多数であるがゆえに透明なポリエステルフイルム離型物２を通して見るトナー画像６は気泡７で遮られ視認し難い表示物となる。【０００７】本発明は、ミクロ吸盤ラベルの持つ、繰り返し貼って剥がせる機能と、ミクロ吸盤の凹状陥没穴１２の中に抱き込んだ気泡を吸収拡散する連泡構造９の機能に、負うところが大である。図６に見る如くミクロ吸盤４と透明な離型物２の間に抱き込まれた気泡は、ミクロ吸着４の無数の連泡構造９に吸収され消失する。この２つの機能によって専用ラミネーターを使わず表裏反転した透明な離型物２を素手でミクロ吸盤４に繰り返し貼り付けが可能になり、抱き込んだ気泡７は連泡構造に吸収されトナー画像６・インクジェットインキ画像、印刷画像を隠蔽保護して、かつ、他の面１３の光沢度を可変できるミクロ吸盤ラベル表示物９を作成することができる。【０００８】本発明の支持体５とはカラーレーザープリンター出力用ミクロ吸盤ラベルにあっては耐熱性のある上質紙、コート紙、ポリエステルフイルムを用いるのが最適である。ポリエステルフイルム支持体５は透明であっても、不透明であっても良い。ミクロ吸盤ラベルの厚みは、特に制限はないが、カラーレーザープリンターに通紙可能な１００μ〜４００μ、好ましくは１２０〜２２０μに納まるのが良い。カラーレーザープリンターを使わずにインクジェット出力用、オフセット印刷用のミクロ吸盤ラベルにあっては支持体５としては上質紙、コート紙、合成紙、ポリエステルフイルム、塩ビフイルム、ポリプロピレンフイルム、ウレタンフイルム、合成紙が良い。要は以下に示すミクロ吸盤の製造法において、ミクロ吸盤と密着性の良い支持体５であれば特に制限は無い。【０００９】本発明のミクロ吸盤４とは特許文献特開２００６−２７６２８０に見る如くアクリル酸エステル共重合体エマルジョン液に、整泡剤、増粘剤、起泡剤、硬化剤、顔料、可塑剤を一定の割合に混合して、機械的発泡機「オークスミキサー」を通して、加圧空気を送り込み、発泡倍率（発泡前の単位容積当たりの重量を発泡後の単位容積あたりの重量で除した数値）１．５倍〜５倍にして無数の微細気泡を物理的に発生させた泡沫状アクリルエマルジョン液（樹脂の固形分含有量は４０から５５重量％）をコンマコーターにてポリエステルフイルム支持体５の上に塗布、水分を蒸発乾燥して形成される厚さ５０〜２００μの発泡シートをいう。ミクロ吸盤は柔軟で弾性をもち、支持体５に接着して、ミクロ吸盤の表面には無数の凹状陥没穴１２を形成し該穴はその径より大きな径を持つ内部の気泡に連続し、該内部の気泡は他の気泡と細径管にて連続した構造を有する不透明、あるいは半透明な吸着性連泡発泡シートである。アクリル酸エステル共重合体エマルジョン液の添加薬品として整泡剤、増粘剤、起泡剤、硬化剤、顔料、可塑剤を一定の割合に混合するが、その内、顔料を添加したものは不透明発泡シートになり、顔料を添加しないものは半透明発泡シートになる。半透明性はミクロ吸盤内部の無数の気泡（直径５〜１００μ）に光を当てると乱反射して、すりガラス程度に半透明発泡シートとなるのである。不透明発泡シートにするには顔料としては酸化チタンを使いアクリル酸エステル共重合体エマルジョン液に対して３％以上添加するのが良い。
発泡倍率とはアクリル酸エステル共重合体エマルジョン液に、整泡剤、増粘剤、起泡剤、硬化剤、顔料、可塑剤を一定の割合に混合した調薬液単位容積当たりの重量を、機械的発泡機「オークスミキサー」を通して、加圧空気を送り込んで作られる発泡液の単位容積当たりの重量で除した数値を発泡倍率という。調薬液はコンマコーターにてポリエステル支持体２上に塗布、水分を蒸発乾燥して発泡シートを形成するが、乾燥後の発泡倍率も調薬液の発泡倍率と一致する。【００１０】凹状陥没穴１２は必ずしも真円ではなく、凹状陥没穴の長径は３００ミクロン以下で、平均的には５〜１００ミクロンの凹状陥没穴が個数で約９５％を占め、ミクロ吸盤単位面積あたり１〜１０万個／ｃｍ２が形成されている。この微細で柔軟な凹状陥没穴１２が吸着力を発揮し、図６にて抱き込んだ空気を凹状陥没穴１２から吸収して内部の連泡構造に拡散し、平滑面あるいは一定の凹凸面であればどんなものでも良く吸着する。吸着力とは凹状陥没穴１２が被着体表面に圧着されると、凹状陥没穴と被着体表面によって形成される密閉空間が減圧状態となることにより発生する吸引力である。発泡倍率と抱き込んだ気泡を内部に吸収拡散する機能との関係は、発泡倍率が高くなるほど抱き込んだ気泡を内部に吸収拡散する機能は高まる。しかし発泡倍率を５倍以上にすると繰り返し貼って剥がしを続けると剥がした時にミクロ吸盤が層間剥離を起こして破壊して吸着効果が消失する（図９）一方１．５倍以下になると抱き込んだ気泡は内部に吸収拡散出来なくなる。
特許文献６特開平１−２５９０４３号公報（明細書）によると発泡シート（ミクロ吸盤）の平滑面に対する吸着力の発現機構は基材の親和性や化学的結合によるものではなく、また粘着性によるものでもないとしている。【００１１】本発明の透明な離型物２とはカラーレーザープリンターで出力されるミクロ吸盤ラベルにあっては透明なポリエステルフイルム離型物２である。その一方の面３−１はシリコーン樹脂にて剥離処理され、他の面１３はトナーと良く密着する易接着の透明なポリエステルフイルム離型物２である。例えば易接着処理が施された透明なポリエステルフイルム離型物２（例えば東洋紡のＡ４３００）の厚さは５０μ〜２００μ、好ましくは５０μ〜１００μが良い。水性インクジェットプリンター出力用ミクロ吸盤ラベルにあっては透明な離型物２とはインク受理層を有する厚さ２５μ〜１００μの透明ポリエステルフイルムであれば良い。例えば東洋紡（株）の透明なポリエステルフイルムＭＴ５０１、日清紡（株）Ｐｅａｃｈ  ｊｅｔｔｏがある。溶剤インクジェットプリンター出力用には厚さ５０〜１５０μの透明塩ビフイルムあるいは透明なアクリルフイルムが良い。
透明な離型物２とは、目的によっては剥離層３が無くても人の手でミクロ吸盤４を剥がせる程度の剥離性を透明な離型物２自体が保有していれば剥離層３を形成する必要は無い。たとえば透明なポリエチレンフイルム、透明なポリプロピレンフイルム、透明なウレタンフイルム、透明な塩ビフイルムが該当する。【００１２】本発明のミクロ吸盤４は不透明であっても良く、半透明であっても良い。半透明ミクロ吸盤はすりガラス程度に光を通すことから、特に半透明ミクロ吸盤の応用として、本発明は透明な支持体５と半透明なミクロ吸盤４と、透明な離型物２とをこの順に具備したミクロ吸盤ラベルとなる。この構成のミクロ吸盤ラベル１０は半透明であることから電飾用表示物として使われる。カラーレーザープリンターで出力されたトナー画像６を、表裏反転してミクロ吸盤４に貼り合わせたミクロ吸盤ラベル表示物９は、透明ガラス、透明アクリル板に貼って背面から光を通すと、トナー画像６は正像として視認でき、電飾用ミクロ吸盤ラベル表示物９となる。【００１３】剥離層３とは、ミクロ吸盤４から透明な離型物２を簡単に素手で剥離するための処理層であって、透明な離型物２の一方の面３に２〜３μ厚の剥離剤が塗工された剥離層である。剥離剤は目的に応じて適宜選択することが出来る。例えば、エマルション型シリコーン樹脂、溶剤型シリコーン樹脂、無溶剤型シリコーン樹脂、フッ素樹脂、アミノアルキッド樹脂等が挙げられる。これらの中でも剥離力、安全性、環境面の観点から付加反応型シリコーン樹脂が良い。剥離剤処理された他の面１３の光沢度はトナー画像、インクジェットインキ画像の光沢度より高光沢で、物に付着しない性質をもつことから汚染防止効果を発揮する。一方、剥離層３はその目的によっては剥離以外の機能を同時に付与させても良い。他の表面１３をホワイトボードの筆記面として使う場合はマーカーインクの筆記性と払拭性とをもつ紫外線硬化樹脂を塗布して剥離層３とするのが良い。【００１４】トナー受理層１とは特にカラーレーザープリンター出力用ミクロ吸盤ラベルにあっては、トナー受理層１は透明なポリエステルフイルム離型物２の表面に塗工される。その役割は出力時のトナーと透明な離型物２との接着強度の向上にある。特許文献８、及び９にある如くトナー受理層は熱可塑性樹脂を少なくとも含み、さらに必要に応じてその他の成分を含んでいる。該熱可塑性樹脂としては水分散性ポリエステル樹脂又は水分散性アクリル樹脂が良い。トナー受理層１を有しない透明ポリエステルフイルムはカラーレーザープリンター出力のトナー画像６との接着強度が弱く、簡単にトナーの脱落、ひび割れが発生し好ましくない。トナー画像６との接着強度が弱い透明なポリエステルフイルム離型物２を表裏反転して使用すると、図７の如く、トナー画像６はミクロ吸盤４上に転位され、透明なポリエステルフイルム離型物２を通して見ると、トナー画像６は灰色に変色してミクロ吸盤ラベル表示物９としての美観を損ねる。ここにカラーレーザープリンター出力用ミクロ吸盤ラベルは図１の如く支持体５、ミクロ吸盤４、剥離層３、透明な離型物２、トナー受理層１、とこの順になり、トナー受理層１に対するトナー画像６の接着力（Ｐ１）、ミクロ吸盤４に対す���トナー画像６の接着力（Ｐ２）、ミクロ吸盤４に対する剥離層３の接着力（Ｐ３）とすると接着力の関係は、Ｐ１＞Ｐ２＞Ｐ３の関係を満たしたカラーレーザープリンター用ミクロ吸盤ラベル１０である。【００１５】インクジェット受理層１とは、紙、繊維、フイルム上にインクを受理する層として樹脂等を塗布したものでこれにより印刷を鮮明にし、画像の耐久性を発現できる樹脂層である。紫外線カット処理された樹脂フイルム、例えば紫外線吸収剤を添加されたポリエステルフイルム、あるいは塩ビフイルムは紫外線をカットする機能を有することからこれらをミクロ吸盤ラベルの透明な離型物２として使い、トナー画像、あるいはインクジェットプリンターで出力されたインクジェットインキ画像、あるいは印刷画像の上にラミネートすることで、トナー画像、インキ画像の退色を抑制できる。
【発明の効果】
【００１６】本発明はミクロ吸盤ラベル１０の持つ、貼って剥がせる機能と、抱き込んだ気泡をミクロ吸盤内部の凹状陥没穴１２に吸収し連泡構造に拡散する機能を、専用ラミネーターを使わず素手でラミネートできるよう工夫したもので、その効果は素手でラミネートできる利便性と、印刷面、トナー画像面の保護と表面光沢度の可変にある。つまり防汚性、耐水性、耐ヒビ割れ性、耐傷性、退色性、を大幅に向上させると同時に希望の表面光沢度を付与できる効果がある。
【発明を実施するための最良の形態】
【００１７】次に本発明にかかる実施形態について説明する。本発明のカラーレーザープリンター用ミクロ吸盤ラベルは図１の如く、厚さ７５μポリエステルフイルム支持体５と、発泡倍率２．５倍のミクロ吸盤４と、他の面１３にはトナー受理層１を、一方の面３−１には剥離層３が形成された厚さ７５μの透明なポリエステルフイルム離型物２と、をこの順に有するミクロ吸盤ラベル１０である。ポリエステルフイルム支持体５は静電防止処理されたものが好ましく、カラーレーザープリンター通紙時のカール抑制の面から支持体５と、離型物２とは同じ厚さが良い。【００１８】本発明のミクロ吸盤ラベルにおいては、トナー受理層１に対するトナーの接着力（Ｐ１）、ミクロ吸盤４に対するトナー画像６の接着力（Ｐ２）、ミクロ吸盤４に対する離型層３の接着力（Ｐ３）の関係は、Ｐ１＞Ｐ２＞Ｐ３を満たすのが良い。Ｐ２＞Ｐ１であると透明なポリエステルフイルム離型物２上のトナー受理層１に接着したトナー画像６はトナーが剥離脱落して図４、図５の如くミクロ吸盤４上に転移しトナー画像６は脱落、破壊してポリエステルフイルム離型物２を通してみるトナー画像６は表示物としての美観を損ねるからである。Ｐ２＞Ｐ３について説明すると、剥離層３とミクロ吸盤４との接着力Ｐ３はＡ４サイズの離型物２をミクロ吸盤４から素手で剥がし出来る程度の接着力Ｐ３が好ましく、一方、離型物２を表裏反転して、他の面１３（ここではトナー受理層面１）とミクロ吸盤２との接着力Ｐ２はＰ３より大きいのが好ましく、Ｐ３＞Ｐ２になると、トナー画像６がミクロ吸盤４より浮いて剥がれやすくなり不安定な表示物となる。
【実施例１】
【００１９】図１の断面図において、支持体として不透明な厚さ７５μ白色ポリエステルフイルム支持体（日清紡（株）製品ＳＥＴＹ−８５）５と、その上に塗布乾燥して形成された発泡倍率２倍の厚さ８０μのミクロ吸盤４と、一方の面にはシリコーン樹脂剥離剤（トーレシリコーンＲＸ２１１）を２〜３μ塗布した剥離層３、他の面１３には水性ポリエステル樹脂を５μ塗布した７５μ易接着、透明なポリエステルフイルム離型物２（東洋紡（株）コスモシャインＡ４３００）と、からなるＡ４サイズの総厚さ２４０μ、ミクロ吸盤ラベル１０を作成した。ミクロ吸盤ラベルの製造方法の詳細は下記に示した。これを電子式カラーレーザー（カシオ計算機（株）スピーディヤ５３００）のΓミューフィット」モードにて、果物のトナー画像６を鏡画像にて出力した。出力された果物のトナー画像６と易接着７５μ透明なポリエステルフイルム離型物２（東洋紡（株）コスモシャインＡ４３００）との接着力Ｐ１は強く、指の爪にて果物のトナー画像６を引き掻いてもトナー画像６が脱落せず良く接着していた。次に透明な７５μ易接着透明なポリエステルフイルム離型物２を手剥がし、表裏反転してトナー画像６が正像になる様にミクロ吸盤４に素手で貼り合わせた。しかし表裏反転貼り合わせはＡ４サイズの４隅がぴたっと合わないため何度も７５μ易接着透明なポリエステルフイルム２を手剥がして、４隅がぴたっと合うまで貼り剥がしを繰り返した。貼り合わせの度に抱き込んだ気泡は図６、図７に示す如くミクロ吸盤の凹状陥没穴１２から内部の連泡構造に吸収され抱き込んだ気泡は消失した。透明な易接着ポリエステルフイルム離型物２上に形成されたトナー画像６の易接着ポリエステルフイルム離型物２に対する接着力は強く、トナー画像が剥離脱落してミクロ吸盤４に転移することは無く（図５）、Ｐ１＞Ｐ２の関係が成り立っている。透明な易接着ポリエステルフイルム離型物２を介して外部から見る果物のトナー画像６は正画像として視認可能となった。他の面１３の光沢は剥離層３の表面光沢度と同一で表面光沢度９０％（ＪＩＳＺ２８７４１にて測定、以下光沢度の測定法は同じ）の高光沢感のあるミクロ吸盤ラベル表示物９（図７）を得ることが出来た。一方、本来のトナー画像６の表面光沢度は１０％であったものが、７５μ易接着透明なポリエステルフイルム離型物２を介して見る果物のトナー画像６（正像）の光沢度は１０％から９０％にアップしたことになる。
言うまでも無くトナー画像６は７５μ易接着透明なポリエステルフイルム離型物２によって内部に隠蔽保護され、耐水性、防汚性、耐ひび割れ性、耐傷性，退色性が格段に向上した。【００２０】ミクロ吸盤の製造方法について説明する。ミクロ吸盤４は以下にて製造された。アクリル酸エステル共重合体ＤＩＣＮＡＬ（大日本化学工業の商品名）ＭＦＰ−２０を１００ｋｇ，製泡剤ＤＩＣＮＡＬ  Ｍ−２０  ４ｋｇ，整泡剤ＤＩＣＮＡＬ  Ｍ−４０  ４ｋｇ，増粘剤ＤＩＣＮＡＬ  ＭＸ１ｋｇ、架橋剤ＤＩＣＮＡＬ  ＧＸ  ２ｋｇ，水溶性可塑剤トリアセチン（大八化学）５ｋｇを混合し２５％アンモニア水にて粘度を１００００ｃｐｓ程度に調整する。これに連続発泡機オークスミキサー（ストーク社製）を使用して空気を混入させ発泡倍率２．０倍の泡沫アクリルエマルションを調薬した後、支持体５であるカラーレーザープリンター用ポリエステルフイルム（日清紡ＳＥＴＹ１３０）に前記の泡沫アクリルエマルション２８０ｇ／ｍ２をコンマコーターにて塗工して、１１０℃〜１４０℃乾燥炉にて７分間乾燥し厚さ１００μのミクロ吸盤４を形成した。これに片面に水性ポリエステル樹脂が、その反対面には３μ厚シリコーン樹脂（トーレシリコーン製品ＳＲＸ２１１）からなる透明な７５μポリエステルフイルム離型物２（東洋紡（株）コスモシャインＡ４３００）の剥離層３の面上にラミネートされてミクロ吸盤ラベル１０が製造された。ポリエステルフイルム支持体２の表面電気抵抗値が１０１２Ωと比較的低くしたのは、カラーレーザープリンター出力時の重送を避けるためと、ポリエステルフイルム離型物２を表裏反転して剥がす時の静電気の発生を抑制するためである。製品は１２１０ｍｍ幅にて３００ｍが製造され、Ａ４サイズ２００枚のカラーレーザープリンター出力用ミクロ吸盤ラベル１０が生産された。
【実施例２】
【００２１】図１の断面図にて、８５μ白色ポリエステルフイルム支持体５（日清紡（株）製ＳＥＴＹ−８５）と、厚さ２２０μ、発泡倍率３倍のミクロ吸盤４と、厚さ１００μの透明な塩ビフイルム（日本カーバイト（株）製）からなる透明な離型物２と、をこの順に具備したミクロ吸盤ラベル１０において、その透明な離型物２に溶剤系インクジェットプリンター（セイコーインスツルメント製ＳＩＩ４６）にて鏡画像として出力されたインクジェットインキ画像６を正方形１ｍ２を出力した。次に透明な離型物２（透明な塩ビフイルム）を手剥がして、表裏反転後、インクジェットインキ画像６をミクロ吸盤に接面する様にスキージーを使って貼り合わせた。一度では貼り合わせの位置がずれたため、２度やり直しをして、４つ角の合った表裏反転表示物をつくることが出来た。表示物は気泡の抱きこみも無く、外部から正画像として視認できた。表裏反転貼り合わせには専用ラミネーターを使わず素手でスキージーを使い行った。貼り合わせにおいて抱き込んだ気泡７はミクロ吸盤４の持つ気泡拡散機能によって、気泡７は図６、図７に示す如く凹状陥没穴１２から内部の連泡構造８に吸収され消失して、気泡７の無いミクロ吸盤ラベル表示物９を作成することができた。インクジェットインキ画像は表裏反転したことにより図７の如く内部に隠蔽保護され、インクジェットインキ画像は１００μ厚の透明な塩ビフイルムを介して正画像として視認可能となった。溶剤系インクジェットプリンターにて出力されたインクジェットインキ画像の光沢度は４０％であったが、表裏反転することにより透明な塩ビフイルムを介して見る正画像の光沢度は、透明な塩ビフイルムの光沢度８０％と一致し、光沢度８０％として視認された。同時にインクジェットインキ画像の耐水性、防汚性、耐ひび割れ性、耐傷性，退色性を向上させた表示物を作ることが出来た。
【実施例３】
【００２２】図１の断面図にて、８５μ白色ポリエステルフイルム支持体５（日清紡（株）製ＳＥＴＹ−８５）と、厚さ２４０μ、発泡倍率３倍のミクロ吸盤４と、光沢度８０％厚さ１００μの透明な塩ビフイルム（日本カーバイト（株）製）からなる透明な離型物２と、をこの順に具備したミクロ吸盤ラベル１０において、その透明な離型物２の透明な塩ビフイルムに、オフセット印刷にて鏡画像を印刷した。次に透明な塩ビフイルムを手剥がして、表裏反転後、印刷画像をミクロ吸盤に接面する様に貼り合わせることで、外部から正画像として視認可能な表示物を手作りすることが出来た。表裏反転貼り合わせには専用ラミネーターを使わず素手でスキージーを使い行った。貼り合わせにおいて抱き込んだ気泡７はミクロ吸盤４の持つ気泡拡散機能によって、気泡７は図６、図７に示す如く凹状陥没穴１２から内部の連泡構造８に吸収され消失して、気泡７の無いミクロ吸盤ラベル表示物９を作成することができた。
１００μ透明な塩ビフイルム上の印刷面は表裏反転したことにより図７の如く内部に隠蔽保護され、オフセット印刷された鏡画像は透明な塩ビフイルムを通して外部から正画像として視認され、耐水性、防汚性、耐ひび割れ性、耐傷性、退色性、に優れたミクロ吸盤ラベル表示物９となった。オフセット印刷の鏡画像面の光沢度は３０％であったが表裏反転することにより外部から見る正像は透明な塩ビフイルムの光沢度８０％として視認された。同時に印刷画像の耐水性、防汚性、耐ひび割れ性、耐傷性，退色性を向上させたミクロ吸盤ラベル表示物を作ることが出来た。
【実施例４】
【００２３】カラーレーザープリンターを使ってホワイトボード用シートを作る方法を説明する。図１の断面図にて、７５μ白色ポリエステルフイルム（東洋紡製ＳＥＴＹ−８５）からなる支持体５と、厚さ２４０μ発泡倍率３．０倍のミクロ吸盤４と、両面の光沢度４０％の１００μ透明なポリエステルフイルム離型物２（東京中井商事品）からなる透明な離型物２と、をこの順に具備したサイズＡ４のカラーレーザー用ミクロ吸盤ラベル１０を製造した。厚さ１００μの透明なポリエステルフイルム離型物２の一方の面３−１には厚さ５μの紫外線硬化樹脂層が、他の面１３にはトナー密着の良いトナー受理層１が塗布されている。このミクロ吸盤ラベル１０をカラーレーザープリンター（カシオ計算機（株）スピーディヤ５３００）にて外周から幅２０ｍｍの域に額縁デザインされた鏡画像を出力した。次に透明なポリエステルフイルム離型物２を表裏反転して、ミクロ吸盤４の上に貼り合わせ外部からは正画像として視認できるミクロ吸盤ラベル表示物９とした。素手による表裏反転貼り合わせの作業は、抱き込んだ気泡がミクロ吸盤の気泡拡散機能によって図６、図７の如くミクロ吸盤４の凹状陥没穴１２の内部の連泡構造８に吸収され気泡の混入の無い耐水性、防汚性、耐ひび割れ性、耐傷性、退色性に優れた表面光沢度４０％のホワイトボード用シートを作ることが出来た。一方の面３−１の表面光沢度を４０％とマット調にしたのは光反射によるギラツキを抑え人間の目に優しいホワイトボードにするためである。一方の面３−１（紫外線硬化樹脂層からなるハードコート面）にマーカーペンにて書き消しを試みたがホワイトボードとして十分使えるものであった。
【図面の簡単な説明】
【００２４】
【図１】本発明のカラーレーザープリンター用ミクロ吸盤ラベル１０の断面図
【図２】カラーレーザープリンター用ミクロ吸盤ラベルの透明なポリエステルフイルム離型物２の表面にカラーレーザープリンターにてトナー画像６を形成させた断面図
【図３】図２にて透明なポリエステルフイルム離型物２の表面にカラーレーザープリンターにてトナー画像６を形成させた後、表裏反転させトナー画像６をミクロ吸盤４に密着させた断面図
【図４】図３においてミクロ吸盤４から透明なポリエステルフイルム離型物２を剥がした状態断面図でトナー画像６と易接着ポリエステルフイルムとの接着力Ｐ１が、トナー画像とミクロ吸盤４との接着力Ｐ２より大きいことを示す断面図。
【図５】図３においてミクロ吸盤４から透明なポリエステルフイルム離型物２を剥がした状態断面図でトナー画像６と易接着ポリエステルフイルムとの接着力Ｐ１が、トナー画像６とミクロ吸盤４との接着力Ｐ２より小さく、トナー画像６がトナー受理層１から脱落した状態を示す断面図。
【図６】透明なポリエステルフイルム離型物２を表裏反転してトナー画像６面をミクロ吸盤４に貼り合わせたときに抱き込んだ気泡７の状態を示す断面図
【図７】図６においてミクロ吸盤４の凹状陥没穴１２から気泡７が内部の連泡構造に吸収され消失する状態を断面図。
【図８】図３の鳥瞰図
【図９】ミクロ吸盤が破壊した状態を示す断面図。
【符号の説明】
【００２５】  １  トナー受理層（インクジェット受理層）
２  透明な離型物（透明なポリエステルフイルム離型物）
３  剥離層
３−１  一方の面
４  ミクロ吸盤
５  支持体（ポリエステルフイルム支持体）
６  トナー画像あるいはインクジェットインキ画像あるいは印刷画像
７  気泡
８  連泡構造
９  ミクロ吸盤ラベル表示物
１０  ミクロ吸盤ラベル
１１  粘着層
１２  凹状陥没穴
１３、他の面
【図１】
2009276731.tif 000003
【図２】
2009276731.tif 000004
【図３】
2009276731.tif 000005
【図４】
2009276731.tif 000006
【図５】
2009276731.tif 000007
【図６】
2009276731.tif 000008
【図７】
2009276731.tif 000009
【図８】
2009276731.tif 000010
【図９】
2009276731.tif 000011